銀を担持した酸化ガリウム光触媒を用いて、CO2とH2Oと光触媒とに光を照射してCO2を還元する反応によりCOを生成させることを特徴とする二酸化炭素の還元方法。前記銀を担持した酸化光ガリウム触媒が、光電着法又は含浸法で銀を酸化ガリウムに担持したものであることを特徴とする請求項1に記載の還元方法。前記反応を液相で行うことを特徴とする請求項1又は2に記載の還元方法。前記銀の仕込み担持量が、光電着法による場合は酸化ガリウムに対して0.2~2質量であることを特徴とする請求項1~3のいずれか1項に記載の還元方法。前記銀の仕込み担持量が、含浸法による場合は酸化ガリウムに対して0.05~2であることを特徴とする請求項1~3のいずれか1項に記載の還元方法。前記反応に先立って反応器内の前処理として水素還元処理を行うことを特徴とする請求項1~5のいずれか1項に記載の還元方法。このように、従来公知の技術によれば、触媒としてGa2O3のみを用い温室効果ガス存在下で光触媒に光を照射して反応性化合物を生成させる光触媒反応においては出発原料として水素のような他の有用な化合物の供給が必要であるか200°C程度の高温での反応が必要である、あるいは触媒としてAg/NaTaO3:Ba又はAg/BaLa4Ti4O15を用いる光触媒的還元反応においては劇物に指定されているBa2が反応系外に漏出する可能性がありいずれも実用的ではない。従って、本発明の目的は、Baのような元素を含まない触媒を用いて出発原料として他の有用な化合物の供給を必要とせず且つ室温程度の反応温度で光触媒反応により有用な反応性化合物であるCOを高い選択性で生成し得る二酸化炭素の還元方法を提供することである。本発明は、銀を担持した酸化ガリウム光触媒を用いて、CO2とH2Oと光触媒とに光を照射してCO2を還元する反応によりCOを生成させることを特徴とする二酸化炭素の還元方法に関する。本発明におけるCO2とは、CO2自体又はCO2を与え得る化合物によってCO2を発生させる態様をも含むものである。本発明によれば、Baのような元素を含まない光触媒を用いて出発原料として他の有用な化合物の供給を必要とせず且つ室温程度の反応温度で光触媒反応により有用な反応性化合物であるCOを高い選択性で生成し得る。特に、本発明の還元方法において、以下の実施態様を挙げることができる。1前記銀を担持した酸化ガリウム光触媒が、光電着法又は含浸法で銀を酸化ガリウムに担持したものである還元方法。2前記反応を液相で行う還元方法。3前記銀の仕込み担持量が、光電着法による場合は酸化ガリウムに対して、0.2~2質量である還元方法。4前記銀の仕込み担持量が、含浸法による場合は酸化ガリウムに対して0.05~2質量である還元方法。5前記反応に先立って反応器内の前処理として水素還元処理を行う還元方法。本発明においては、CO2とH2Oとに光を照射してCO2を還元する方法において、銀を担持した酸化ガリウム光触媒の存在下に反応を行うことが必要であり、これによって有用な反応性化合物であるCOを生成し得る。前記の銀を担持した酸化ガリウム触媒を用いないで、酸化ガリウム光触媒のみあるいは銀以外の貴金属、例えばPd又はAuを担持した酸化ガリウム光触媒を用いて反応を行っても有用な反応性化合物であるCOが生成しないかあるいは生成量が極めて少なくなり適当ではない。前記のCO2とH2Oとに光を照射してCO2を還元する反応は、下記の反応式に従うと考えられている。CO2H2O光→COH2O2そして、前記反応は、気相あるいは液相によって行うことができる。前記反応を気相で行う場合は、例えば反応装置中に触媒を入れて底部に均一に付着させて、反応装置に装着し、CO2と水蒸気とを反応器中に導入して光照射下に流通式反応器を用いる連続式あるいはバッチ式に反応を行うことができる。また、前記反応を常圧あるいは加圧下に、好適には常圧下に行い得る。また、前記反応を液相で行う場合は、反応器に触媒を入れて、CO2を与え得る溶解度の高い炭酸塩あるいは炭酸水素塩を含む化合物、例えばアルカリ又はアルカリ土類金属の炭酸塩あるいは炭酸水素金属塩、例えば炭酸ナトリウム、炭酸水素カルシウム、炭酸水素カリウム、炭酸水素ナトリウムなどの水溶液を導入し、光照射下に流通式反応器を用いる連続式あるいはバッチ式に反応を行うことができる。前記の反応は、気相あるいは液相のいずれの場合であってもバッチ式の場合には、反応系への光の照射時間が0.5時間以上、例えば1時間以上、特に5時間以上、その中でも10時間以上であることが好適である。流通式の場合にも接触時間が長いほうが好適である。また、前記の照射光としては、酸化ガリウムを光励起し得る紫外光波長270nm以下を含む光であればその他については特に制限はなく、例えばキセノンランプを用いた光線もしくは太陽光であり得る。また、本発明の反応に先立って光触媒の前処理を実施し得る。前記の前処理として水素還元処理が挙げられる。前記水素還元処理は、例えば本発明における銀を担持した酸化ガリウム触媒を反応器に導入した後、室温で真空に排気した後に酸素処理し、加熱後排気し、その後水素を導入して加熱下に水素還元し、さらに昇温して排気を行う方法によって実施し得る。本発明における酸化ガリウムは、Ga2O3酸化ガリウムIII、Ga2O酸化ガリウムI等の制限はないが、通常、Ga2O3酸化ガリウムIIIが入手しやすいので好ましい。Ga2O3酸化ガリウムIIIには、α、β、γ、σ、εの5つの異なる結晶形があるが、これらのうち、β-酸化ガリウムIIIが構造的に最も安定であり、光触媒活性も最も高く、特に好ましい。入手可能な市販の酸化ガリウムIIIは、通常、結晶子径20~50nm、比表面積2~12m2/gで、そのまま用いても構わないが、沈殿法や均一沈殿法で酸化ガリウムを調製し、例えば、結晶子径20~80nm、比表面積2~20m2/gと、調製条件で結晶子径や比表面積を変化させてから用いても構わない。本発明における銀を担持した酸化ガリウム光触媒においては酸化ガリウムの構造粒子径、比表面積などに応じて銀の担持量の最適範囲がある。銀の担持量の最適範囲より少ない場合には銀ナノ粒子が発揮する効果が少なくなるので光触媒活性は下がり、当該最適範囲より多い場合には銀ナノ粒子の粒子径が大きくなりナノ粒子で無くなり触媒活性などの効果が失われたり、酸化ガリウムの表面活性点を減らしたりする。そして、酸化ガリウム粉末と銀前駆体とを用いた光電着法あるいは酸化ガリウム粉末光触媒と銀前駆体とを用いた含浸法によって、好適には酸化ガリウムに対する銀の仕込み担持量が、光電着法による場合は酸化ガリウムに対して0.2~2質量、特に0.5~2質量、含浸法による場合は酸化ガリウムに対して0.05~2、好適には0.05~1質量となる割合で銀を担持させたものであり得る。前記の光電着法は、例えば銀の前駆体、例えば硝酸銀、酢酸銀などを含むアルコール水溶液、例えばメタノールあるいはエタノール水溶液に酸化ガリウム粉末を入れて均一に混合後、光照射を行って銀前駆体を還元処理し、その後ろ過、洗浄、常温に近い温度例えば50°Cでの加熱乾燥を行うことにより実施し得る。光電着法により、銀が光還元されてメタル化された状態で担持されており、高活性が得られると考えられる。また、前記の含浸法は、例えば銀の前駆体水溶液に酸化ガリウム光触媒を加えて攪拌し、減圧下に水を除去した後、常温に近い温度例えば50°Cでの加熱乾燥後に空気中で1~10時間、例えば2時間、例えば400°Cで焼成することにより行い得る。本発明の還元方法によりCO2とH2Oとに光を照射して室温程度の温度で有用な反応性化合物であるCOを生成し得る理論的な考察はなされていないが、銀の存在により励起電子と正孔の分離が促進されて光触媒的水分解が促進されるとともに、銀自身の持つCO2吸着活性化作用触媒作用と相俟って電子によるCO2の還元反応を促進することによると考えられる。特に、銀を担持した酸化ガリウム光触媒を反応前に水素還元処理することにより、銀がメタル化し、活性が向上し得る。また、本発明の実施態様の前記反応を液相で行うことにより、液相において有用な反応性化合物であるCOが生成するとCOは水に極めて難溶性であるため、触媒表面を離れると気相中に出て行き再び液相中に戻ることはない。また、反応溶液を攪拌することにより、COはさらに触媒表面を離れやすくなり、再吸着による酸化反応:CO→CO2を抑制することが可能となる。これに対して、気相反応ではCOの触媒表面への再吸着を妨げるものがないため、CO→CO2の反応が液相法に比べて起きやすく、CO生成量が液相法に比べて少なくなると考えられる。前記の還元方法において用いられる反応器としては、光を透過し得て光による劣化が少なく、かつ密閉性が保たれるものであれば特に制限はなく、ガラス製、石英製などの任意の透明材料を用いたものが挙げられる。本発明によれば、従来法に比べて有用な反応性化合物、例えばCOを高収量で生成し得る。以下、本発明の実施例を示す。実施例に用いた酸化ガリウムIIIは、結晶子径23nm、比表面積11m2/gである。測定法結晶子径は、リガク社製X線回折装置MiniFlexII/APを用いて得られたX線回折線の半値幅に基づき、Scherrer式から求めた。比表面積は、温度77Kにおける窒素吸着量をQuantachrome社製比表面積測定装置Monosorbを用いて測定し、BETBrunauer-Emmett-Teller式より求めた。以下の各例において生成物である反応性化合物の分析は以下の方法によって行った。分析方法光照射後、気体をガスタイトシリンジで2mL採取し、GC-TCD1カラム:ShincarbonST6m、キャリアガス:Ar、カラム温度:60°CにおいてH2、O2、N2、CO、CH4、CO2を分離定量し、再び採取し、GC-TCD2カラム:ShincarbonST6m、キャリアガス:He、カラム温度:150°CにおいてH2、空気、CO、CH4、CO2を分離定量した。H2は主にGC-TCD1、COは主にGC-TCD2による値を採用した。実施例11.光触媒調製:光電着法銀前駆体として硝酸銀AgNO3を用い、硝酸銀15.8mgをメタノールの10容量水溶液200mlに溶解させ、酸化ガリウム株式会社高純度化学研究所製1gを入れて30分間攪拌した。1時間光照射を行って銀前駆体を還元処理した。ろ過、洗浄後、常温で乾燥して、1質量仕込みの銀を担持した酸化ガリウム光触媒を得た。2.前処理得られた触媒0.2gを図1に模式図を示す外部照射型静止閉鎖系反応器容積:48.6mLに入れて、室温で真空に排気してから酸素処理30kPa、400°C、1時間、400°Cで排気5分間、その後水素還元10kPa、250°C、30分間、400°C排気を5分間行った。3.反応前処理後、一度反応器を反応装置からはずして水溶液NaHCO3:1mmol、H2O:550mmolと磁気式撹拌子をいれ、再び排気した。そして、磁気式撹拌により撹拌しながら、紫外線強化型キセノンランプ300Wを用いて光強度:7.8mW/cm2254±10nmにて測定、照射時間3時間の条件で光照射し反応を行った。反応温度は、初期は室温であるが光照射により次第に60°C程度に上昇した。得られた生成物についての測定結果を他の結果とまとめて表1に示す。実施例2反応前の還元処理を行わなかった他は実施例1と同様に実施して、光を照射して還元反応を行った。得られた生成物についての測定結果を他の結果とまとめて表1に示す。実施例3触媒調製時の硝酸銀量を7.88mgに変えた他は実施例1と同様にして0.5質量の銀を担持した酸化ガリウム光触媒を調製し、次いで得られた触媒を用いた他は実施例1と同様に実施して、還元反応を行った。得られた生成物についての測定結果を他の結果とまとめて表1に示す。実施例4触媒調製時の硝酸銀量を31.5mgに変えた他は実施例1と同様にして2質量の銀を担持した酸化ガリウム光触媒を調製し、次いで得られた触媒を用いた他は実施例1と同様に実施して、還元反応を行った。得られた生成物についての測定結果を他の結果とまとめて表1に示す。実施例5触媒調製時の硝酸銀量を1.58mgに変えた他は実施例1と同様にして0.1質量の銀を担持した酸化ガリウム光触媒を調製し、次いで得られた触媒を用いた他は実施例1と同様に実施して、還元反応を行った。得られた生成物についての測定結果を他の結果とまとめて表1に示す。比較例1触媒として実施例1で用いた酸化ガリウム株式会社高純度化学研究所製のみを用いた他は実施例1と同様にして、還元反応を行った。得られた生成物についての測定結果を他の結果とまとめて表1に示す。比較例2実施例1で得られた触媒を用いて反応器にNaHCO3を加えなかった他は実施例1と同様にして、還元反応を行った。得られた生成物についての測定結果を他の結果とまとめて表1に示す。比較例3実施例1で得られた触媒を用いて光を照射しなかった他は実施例1と同様にして、還元反応を行った。得られた生成物についての測定結果を他の結果とまとめて表1に示す。比較例4実施例1で得られた触媒を用いるが水を加えず、NaHCO3に代えてCO2を加えた他は実施例1と同様にして、還元反応を行った。得られた生成物についての測定結果を他の結果とまとめて表1に示す。比較例5金属前駆体として銀前駆体に代えてパラジラム前駆体である塩化パラジウムPdCl2を所定量用いた他は実施例1と同様にして1質量仕込みのパラジウム銀を担持した酸化ガリウム光触媒を調製し、次いで得られた触媒を用いた他は実施例1と同様に実施して、還元反応を行った。得られた生成物についての測定結果を他の結果とまとめて表1に示す。比較例6反応前の還元処理を行わなかった他は比較例5と同様に実施して、光を照射して還元反応を行った。得られた生成物についての測定結果を他の結果とまとめて表1に示す。比較例7金属前駆体として銀前駆体に代えて金前駆体である塩化金酸HAuCl4を所定量用いて0.1質量仕込みの金を担持した酸化ガリウム光触媒を調製し、次いで得られた触媒を用いた他は実施例1と同様に実施して、還元反応を行った。得られた生成物についての測定結果を他の結果とまとめて表1に示す。比較例8金の担持量を0.1質量仕込みから1質量仕込みに変えた他は比較例7と同様にして、触媒調製および還元反応を行った。得られた生成物についての測定結果を他の結果とまとめて表1に示す。比較例9金属前駆体として銀前駆体に代えて白金前駆体である塩化白金酸H2PtCl6を用いて0.1質量仕込みの白金を担持した酸化ガリウム光触媒を調製し、次いで得られた触媒を用いた他は実施例1と同様に実施して、還元反応を行った。得られた生成物についての測定結果を他の結果とまとめて表1に示す。比較例10触媒を加えなかった他は実施例1と同様に実施した。得られた生成物についての測定結果を他の結果とまとめて表1に示す。実施例6銀前駆体として硝酸銀AgNO3を用い、銀前駆体水溶液50mlに酸化ガリウム触媒高純度化学研究所株式会社1gを加えて攪拌した。55°Cに加熱してエバポレーターで水を除去し、50°Cで乾燥して、空気中で400°Cで2時間焼成することにより含浸法により1質量仕込みの銀を担持した酸化ガリウム光触媒を得た。得られた触媒を用いた他は実施例1と同様に実施して、還元反応を行った。得られた生成物についての測定結果を他の結果とまとめて表1に示す。実施例7銀の担持量を1質量仕込みから0.1質量仕込みに変えた他は実施例6と同様にして、含浸法による触媒調製および還元反応を行った。得られた生成物についての測定結果を他の結果とまとめて表1に示す。実施例8銀の担持量を1質量仕込みから0.2質量仕込みに変えた他は実施例6と同様にして、含浸法による触媒調製および還元反応を行った。得られた生成物についての測定結果を他の結果とまとめて表1に示す。実施例9銀の担持量を1質量仕込みから0.05質量仕込みに変えた他は実施例6と同様にして、含浸法による触媒調製および還元反応を行った。得られた生成物についての測定結果を他の結果とまとめて表1に示す。実施例101質量仕込みの銀を担持した酸化ガリウム光触媒を反応器に入れて前処理を行った後、CO2:1000μmol、H2O[水蒸気:CaOH2の飽和水溶液からの水蒸気を使用]:50μmolを加えた後、光照射した他は実施例1と同様にして、気相にて反応を行った。得られた生成物についての測定結果を他の結果とまとめて表1に示す。表1から、銀を担持した酸化ガリウム光触媒、特に銀の担持量が、光電着法による場合は酸化ガリウムに対して0.2~2質量仕込みであるか、又は含浸法による場合は酸化ガリウムに対して0.05~2質量仕込みである酸化ガリウム光触媒を用いて、光触媒とCO2を含む水溶液に光を照射してCO2を還元する方法により、室温程度の反応温度で有用な反応性化合物であるCOを高い選択性で生成し得ることが理解される。実施例11NaHCO3の量を1000μmolから9.5mmolに変え、照射時間を3時間から12時間に変えた他は実施例7と同様にして、還元反応を行った。得られた生成物についての測定結果は以下の通りであった。CO:4.97μmolH2:1.89μmolこの反応により、Ag助触媒当たりのCO生成量を示すTON生成CO分子数/Ag原子数は2.7であった。